(57)【要約】      （修正有）【課題】低ヘイズで耐熱性に優れた光学フィルター【解決手段】一般式（１）で表される化合物を含む光学フィルターと下記式（Ｐ９）で表される化合物。2019082510.tif 000027一般式（１）中、Ａｒはアリール基を表す。2019082510.tif 000028【選択図】なし【特許請求の範囲】
【請求項１】
樹脂と、下記一般式（１）で表される化合物とを含有する光学フィルター。
【化１】
2019082510.tif 000022
一般式（１）中、Ａｒは置換又は無置換のアリール基を表す。
【請求項２】
さらに、下記一般式（２）で表される化合物及び下記一般式（３）で表される化合物の少なくとも１種を含有する請求項１に記載の光学フィルター。
【化２】
2019082510.tif 000023
一般式（２）中、Ａｒは一般式（１）におけるＡｒと同義である。
【化３】
2019082510.tif 000024
一般式（３）中、Ａｒは一般式（１）におけるＡｒと同義である。
【請求項３】
前記Ａｒが炭素数６以上のアルキル基を有する１価の有機基で置換されたアリール基である請求項１又は２に記載の光学フィルター。
【請求項４】
前記Ａｒが下記一般式（ａ）で表される請求項１〜３のいずれか１項に記載の光学フィルター。
【化４】
2019082510.tif 000025
一般式（ａ）中、Ｒａは炭素数６以上のアルキル基を有する１価の有機基を表し、＊はＳＯ３−との結合手を表す。
【請求項５】
前記樹脂が、ポリエステル、セルロースエステル、又はゼラチンである請求項１〜４のいずれか１項に記載の光学フィルター。
【請求項６】
下記式（Ｐ９）で表される化合物。
【化５】
2019082510.tif 000026
【発明の詳細な説明】
【技術分野】
【０００１】
本発明は、光学フィルター及び化合物に関する。
【背景技術】
【０００２】
光学フィルターは、低減させたい波長域の光を吸収する色素を光吸収剤として含有することで機能を発現させることが一般的である。
例えば、特許文献１には、カラーフィルタに用いる色素としてオーラミンを用い得ることが記載されている。
【０００３】
なお、特許文献２及び３には、エチルオーラミンが記載されているが、光学フィルターに関しては記載されていない。エチルオーラミンは下記式（Ｏ１）で表される化合物（クロライド塩）である。
【０００４】
【化１】
2019082510.tif 000002
【先行技術文献】
【特許文献】
【０００５】
【特許文献１】特開２０１５−１９４５２１号公報
【特許文献２】米国特許第３９３４９７４号明細書
【特許文献３】独国特許第２２０１１６２号明細書
【発明の概要】
【発明が解決しようとする課題】
【０００６】
本発明者らの検討により、オーラミンは、有機溶剤への溶解度が充分に高いとは言えないことが分かった。有機溶剤への溶解度が高い方が光学フィルターの製造工程において有機溶剤を用いる場合は有利である。したがって、オーラミンよりも有機溶剤への溶解度が高く、かつ光学フィルターに好適に用いることができる色素が求められる。
本発明者らはエチルオーラミンに注目し、検討したところ、従来公知のエチルオーラミン（上記式（Ｏ１）で表される化合物）は、有機溶剤への溶解度が低く、エチルオーラミンを樹脂に添加して光学フィルターを作成した場合、不均一になり、ヘイズが高い光学フィルターになってしまうことが分かった。また、エチルオーラミンを用いて作成した光学フィルターは５０℃の強制経時試験後にはさらにヘイズが高くなってしまい、耐熱性にも劣ることが分かった。
【０００７】
本発明の課題は、ヘイズが低く、かつ耐熱性に優れた光学フィルターを提供すること、また色素として光学フィルターの作成に好適に用いることができる化合物であって、有機溶剤への溶解度が高い化合物を提供することにある。
【課題を解決するための手段】
【０００８】
上記の課題は以下の手段により解決される。
【０００９】
＜１＞
樹脂と、下記一般式（１）で表される化合物とを含有する光学フィルター。
【００１０】
【化２】
2019082510.tif 000003
【００１１】
一般式（１）中、Ａｒは置換又は無置換のアリール基を表す。
＜２＞
さらに、下記一般式（２）で表される化合物及び下記一般式（３）で表される化合物の少なくとも１種を含有する＜１＞に記載の光学フィルター。
【００１２】
【化３】
2019082510.tif 000004
【００１３】
一般式（２）中、Ａｒは一般式（１）におけるＡｒと同義である。
【００１４】
【化４】
2019082510.tif 000005
【００１５】
一般式（３）中、Ａｒは一般式（１）におけるＡｒと同義である。
＜３＞
上記Ａｒが炭素数６以上のアルキル基を有する１価の有機基で置換されたアリール基である＜１＞又は＜２＞に記載の光学フィルター。
＜４＞
上記Ａｒが下記一般式（ａ）で表される＜１＞〜＜３＞のいずれか１項に記載の光学フィルター。
【００１６】
【化５】
2019082510.tif 000006
【００１７】
一般式（ａ）中、Ｒａは炭素数６以上のアルキル基を有する１価の有機基を表し、＊はＳＯ３−との結合手を表す。
＜５＞
上記樹脂が、ポリエステル、セルロースエステル、又はゼラチンである＜１＞〜＜４＞のいずれか１項に記載の光学フィルター。
＜６＞
下記式（Ｐ９）で表される化合物。
【００１８】
【化６】
2019082510.tif 000007
【００１９】
本明細書において、「〜」を用いて表される数値範囲は、「〜」の前後に記載される数値を下限値及び上限値として含む範囲を意味する。
【発明の効果】
【００２０】
本発明によれば、ヘイズが低く、かつ耐熱性に優れた光学フィルターを提供すること、また色素として光学フィルターの作成に好適に用いることができる化合物であって、有機溶剤への溶解度が高い化合物を提供することができる。
【発明を実施するための形態】
【００２１】
［光学フィルター］
本発明の光学フィルターは、樹脂と、下記一般式（１）で表される化合物とを含有する光学フィルターである。
【００２２】
【化７】
2019082510.tif 000008
【００２３】
一般式（１）中、Ａｒは置換又は無置換のアリール基を表す。
【００２４】
本発明により、上記課題が解決できる理由は完全には明らかになっていないが、本発明者らは以下のように推測している。
従来のエチルオーラミンがクロライド塩であるのに対して、本発明の一般式（１）で表される化合物はアリールスルホン酸塩である。アリールスルホン酸塩とすることで、クロライド塩に比べて疎水性が高くなり、有機溶剤への溶解度が高くなり、樹脂と混合した際にも均一に混ざり、ヘイズが低い光学フィルターとすることができたと考えられる。また、結晶性がクロライド塩と比較して低くなるという理由から耐熱性にも優れると考えられる。
【００２５】
＜光学フィルターの構成＞
本発明の光学フィルターは、樹脂と一般式（１）で表される化合物とを含む組成物から形成されるフィルムのみで構成してもよく、基材上に樹脂と一般式（１）で表される化合物とを含む組成物から形成される光吸収層（好ましくはブルーライト吸収層）を有する積層体であってもよい。
以下、本発明の光学フィルターに含まれる成分について説明する。
【００２６】
＜一般式（１）で表される化合物＞
一般式（１）中、Ａｒは置換又は無置換のアリール基を表す。
Ａｒが表すアリール基としては、炭素数６〜３０のアリール基が好ましく、炭素数６〜２０のアリール基がより好ましく、具体的には、フェニル基、ナフチル基、又はアントリル基が好ましく、フェニル基又はナフチル基がさらに好ましく、フェニル基が特に好ましい。
【００２７】
Ａｒが表すアリール基は置換基を有していてもよい。置換基としては特に限定されないが、アルキル基、アルコキシ基、アリールオキシ基、スルホ基、アリール基、ヘテロアリール基、ヒドロキシ基又はハロゲン原子であることが好ましい。上記アルキル基、アルコキシ基、アリールオキシ基、アリール基、又はヘテロアリール基は更に置換基を有していてもよい。
【００２８】
Ａｒは、炭素数６以上のアルキル基を有する１価の有機基で置換されたアリール基であることが有機溶媒に対する溶解性向上の観点から好ましい。
炭素数６以上のアルキル基を有する１価の有機基としては、炭素数６以上のアルキル基を含む基であれば特に限定されないが、炭素数６以上のアルキル基、炭素数６以上のアルコキシ基、又は炭素数６以上のアルキル基で置換されたアリールオキシ基が好ましい。
炭素数６以上のアルキル基としては、ｎ−ヘキシル基、ｎ−ヘプチル基、ｎ−オクチル基、ｎ−ノニル基、ｎ−ドデシル基、ｎ−デシル基等が挙げられる。
炭素数６以上のアルコキシ基としては、ｎ−ヘキシルオキシ基、ｎ−ヘプチルオキシ基、ｎ−オクチルオキシ基、ｎ−ドデシルオキシ基等が挙げられる。
炭素数６以上のアルキル基で置換されたアリールオキシ基としては、ｎ−ドデシルアリールオキシ基、ｎ−ヘキシルアリールオキシ基、ｎ−ヘプチルアリールオキシ基、ｎ−オクチルアリールオキシ基等が挙げられる。上記アリールオキシ基は、炭素数６以上のアルキル基以外の基が更に置換していてもよく、更なる置換基としては、例えばスルホ基、ヒドロキシ基等が挙げられる。
Ａｒは、炭素数１０以上のアルキル基を有する１価の有機基で置換されたアリール基であることがより好ましい。
【００２９】
Ａｒは、下記一般式（ａ）で表される基であることがより好ましい。
【００３０】
【化８】
2019082510.tif 000009
【００３１】
一般式（ａ）中、Ｒａは炭素数６以上のアルキル基を有する１価の有機基を表し、＊はＳＯ３−との結合手を表す。
【００３２】
Ｒａが表す炭素数６以上のアルキル基を有する１価の有機基の好ましい範囲は先に記載したものと同様である。
Ｒａが炭素数６以上のアルキル基で置換されたアリールオキシ基を表す場合、Ｒａは下記一般式（ｂ）で表される基であることが好ましい。
【００３３】
【化９】
2019082510.tif 000010
【００３４】
一般式（ｂ）中、Ｒｂは炭素数６以上のアルキル基を表し、＊＊は一般式（ａ）中のフェニル基との結合手を表す。
【００３５】
Ｒｂが表す炭素数６以上のアルキル基の好ましい範囲は先に記載したものと同様である。
【００３６】
以下に一般式（１）で表される化合物の具体例を例示するが、これらに限定されない。
下記化合物（Ｐ１）〜（Ｐ９）は、一般式（１）中のＡｒ−ＳＯ３−がそれぞれ下記構造を有するものである。
【００３７】
【化１０】
2019082510.tif 000011
【００３８】
上記化合物（Ｐ５）及び（Ｐ９）においては、カチオン部分１モルに対して、スルホ基を２つ有する対アニオン部分が０．５モルの割合で存在することを意味する。
【００３９】
なお、本発明は上記例示化合物のうち、特に好ましい態様である下記式（Ｐ９）で表される化合物（化合物（Ｐ９））にも関する。
【００４０】
【化１１】
2019082510.tif 000012
【００４１】
（一般式（１）で表される化合物の合成法）
一般式（１）で表される化合物は、クロライド塩であるエチルオーラミンに対して、アリールスルホン酸のナトリウム塩又はカリウム塩を水中で作用させることにより合成できる。この対イオン交換反応は、０℃〜８０℃で行うことが可能であるが、１０〜３０℃で行うことが好ましい。対イオン交換反応は溶媒中で行うことが好ましく、溶媒としては水が好ましいが、水にアルコールなどの水溶性溶媒を添加してもよい。対イオン交換反応は、１０分〜１０時間で行うことができるが、好ましくは１０分〜１時間である。原料であるエチルオーラミンに対するアリールスルホン酸のナトリウム塩又はカリウム塩の当量数は、０．５〜２．０モル当量が好ましく、さらに好ましくは、０．８〜１．２モル当量である。
【００４２】
本発明の光学フィルター中、一般式（１）で表される化合物は、樹脂１０００質量部に対して、０．１〜５０質量部含まれることが好ましく、０．５〜５質量部含まれることが更に好ましい。
【００４３】
＜一般式（２）又は（３）で表される化合物＞
本発明の光学フィルターは、さらに下記一般式（２）で表される化合物及び下記一般式（３）で表される化合物の少なくとも１種を含有していてもよい。
【００４４】
【化１２】
2019082510.tif 000013
【００４５】
一般式（２）中、Ａｒは一般式（１）におけるＡｒと同義である。
【００４６】
【化１３】
2019082510.tif 000014
【００４７】
一般式（３）中、Ａｒは一般式（１）におけるＡｒと同義である。
【００４８】
一般式（２）及び（３）中のＡｒは、先に記載した一般式（１）中のＡｒと同義であり、好ましい範囲も同様である。
【００４９】
一般式（２）又は（３）で表される化合物は、一般式（１）で表される化合物の合成の際に副生され得る化合物である。
一般式（２）又は（３）で表される化合物を光学フィルターに含む場合、その含有量は、一般式（１）で表される化合物に対して、それぞれ、０．１〜３０質量％の範囲であることが好ましい。
【００５０】
＜樹脂＞
本発明の光学フィルターに含有される樹脂について説明する。
樹脂としては、光学フィルターとしての機能を発揮させるものであれば特に制限はない。好ましくは、透明性および機械的性質の優れたフィルム又は光吸収層を形成することができる樹脂が用いられる。このような樹脂としては、例えばポリエチレンテレフタレートなどのポリエステル、セルロースジアセテート、セルローストリアセテート、セルロースアセテートブチレートなどのセルロースエステル、ポリエチレン、ポリプロピレンなどのポリオレフィン、ポリ塩化ビニル、ポリ塩化ビニリデン、塩化ビニル−酢酸ビニル共重合体、ポリスチレンなどのポリビニル化合物、ポリメチルメタクリレートなどのアクリル系付加重合体、ポリ炭酸エステルから成るポリカーボネート、ゼラチンなど公知の樹脂を挙げることができる。コスト、膜質および透明性の観点から、樹脂としては、ポリエステル、セルロースエステル、又はゼラチンが好ましい。
また、本発明の光学フィルターが、基材上に樹脂と一般式（１）で表される化合物とを含む組成物から形成される光吸収層（好ましくはブルーライト吸収層）を有する積層体である場合は、樹脂として、基材との接着性に優れた樹脂を用いることが好ましい。基材との接着性に優れた樹脂としては、ポリメチルメタクリレート、セルロースアセテートブチレート、ポリカーボネートなどが挙げられる。
樹脂は、膜強度、均一性の観点から重量平均分子量が１００００以上１００００００以下の範囲であることが好ましく、２００００以上５０００００以下の範囲であることがより好ましい。
本発明における重量平均分子量（Ｍｗ）および数平均分子量（Ｍｎ）は、ゲル浸透クロマトグラフィー（ＧＰＣ）により下記の条件で測定された値である。
［溶媒］  テトラヒドロフラン
［装置名］  ＴＯＳＯＨ  ＨＬＣ−８２２０ＧＰＣ
［カラム］  ＴＯＳＯＨ  ＴＳＫｇｅｌ  Ｓｕｐｅｒ  ＨＺＭ−Ｈ
（４．６ｍｍ×１５ｃｍ）を３本接続して使用。
［カラム温度］  ２５℃
［試料濃度］  ０．１質量％
［流速］  ０．３５ｍｌ／ｍｉｎ
［校正曲線］  ＴＯＳＯＨ製ＴＳＫ標準ポリスチレン  Ｍｗ＝２８０００００〜１０５０までの７サンプルによる校正曲線を使用。
【００５１】
＜添加剤＞
本発明の光学フィルターは、上記した成分以外に添加剤を含んでいてもよい。添加剤としては、公知の可塑剤、有機酸、色素、ポリマー、紫外線吸収剤、酸化防止剤又はマット剤などが例示される。これらについては、特開２０１２−１５５２８７号公報の段落番号［００６２］〜［００９７］の記載を参酌でき、これらの内容は本願明細書に組み込まれる。また、添加剤としては、剥離促進剤、有機酸、多価カルボン酸誘導体を挙げることもできる。これらについては、国際公開第２０１５／００５３９８号の段落［０２１２］〜［０２１９］の記載を参酌でき、これらの内容は本願明細書に組み込まれる。更に、添加剤として、ラジカル捕捉剤、劣化防止剤又はバルビツール酸化合物なども挙げることができる。
添加剤を含む場合の含有量は、樹脂に対して、１〜３０質量％の範囲が好ましい。
【００５２】
−紫外線吸収剤−
耐光性改良の観点から、紫外線吸収剤の添加が有効である。紫外線吸収剤としては、特に限定されないが、例えば、レゾルシンモノベンゾエート、サリチル酸メチルなどの置換または無置換安息香酸エステル類、２−オキシ−３−メトキシケイ皮酸ブチルなどのケイ皮酸エステル類、２，４−ジオキシベンゾフェノンなどのベンゾフェノン類、ジベンザルアセトンなどのα，β−不飽和ケトン、５，７−ジオキシクマリンなどのクマリン類、１，４−ジメチル−７−オキシカルボスチルなどのカルボスチリル類、２−フェニルベンゾイミダゾール、２−（２−ヒドロキシフェニル）ベンゾトリアゾールなどのアゾール類などが使用される。
【００５３】
−可塑剤−
可塑剤としては、特に限定されないが、多価アルコールの多価エステル化合物（以下、「多価アルコールエステル可塑剤」とも記載する。）、重縮合エステル化合物（以下、「重縮合エステル可塑剤」とも記載する。）、又は、炭水化物化合物（以下、「炭水化物誘導体可塑剤」とも記載する。）を挙げることができる。多価アルコールエステル可塑剤については、国際公開第２０１５／００５３９８号の段落［００８１］〜［００９８］、重縮合エステル可塑剤については、同公報の段落［００９９］〜［０１２２］、炭水化物誘導体可塑剤については、同公報の段落［０１２３］〜［０１４０］を参照でき、これらの内容は本願明細書に組み込まれる。
【００５４】
＜厚み＞
本発明の光学フィルターの厚みは、通常は、０．０２ｍｍ〜０．５ｍｍであるが、用途に応じこの範囲外の厚みにも設計可能である。
【００５５】
＜透過率＞
光学フィルターはその機能上遮断すべき波長域の透過率が所期の目的を達成しうる程度に低ければよく、本発明の光学フィルターは、例えばブルーライトを遮蔽するという観点では、４３５ｎｍにおいて、１０％以下であることが好ましく、より好ましくは２．０％以下、さらに好ましくは０．１％以下である。
所望の透過率にするための手段としては、樹脂に対する一般式（１）で表される化合物の添加量、又は光学フィルターの厚みを調節することが挙げられる。
【００５６】
［光学フィルターの製造方法］
以下、本発明の光学フィルターの製造方法について詳述する。
本発明の光学フィルターが、樹脂と一般式（１）で表される化合物とを含む組成物から形成されるフィルムのみで構成される場合は、下記第一の製造方法、第二の製造方法又は第三の製造方法が好ましい。
第一の製造方法：粉末状又はペレット状の樹脂に、一般式（１）で表される化合物を混合し、溶融してＴダイ法又はインフレーション法で押出すか、あるいはカレンダー法でフィルム化する方法。
第二の製造方法：樹脂、一般式（１）で表される化合物、及び有機溶剤を混合して溶液状の組成物とした後、流延法でフィルム化する方法。
第三の製造方法：樹脂の原料となる重合性モノマー、一般式（１）で表される化合物、有機溶剤、及び重合開始剤を混合して重合性組成物を調製し、適当な仮支持体上に上記重合性組成物を塗布後に熱又は光による重合を行い、フィルム化後に仮支持体を剥離する方法。
【００５７】
本発明の光学フィルターが基材上に樹脂と一般式（１）で表される化合物とを含む組成物から形成される光吸収層（好ましくはブルーライト吸収層）を有する積層体である場合には、下記第四の製造方法が好ましい。
第四の製造方法：基材上に、樹脂、一般式（１）で表される化合物、及び有機溶剤を混合して得られる溶液状又は分散液状の組成物を塗布形成し、積層体を製造する方法。
基材としては、特に制限はなく、光学フィルターとして機能を発揮させるものであればよく、例えば各種プラスチックフィルム又はガラス板を用いることができる。
基材と光吸収層との接着性を向上させる目的で、基材と光吸収層との間に下塗り層が形成されていてもよい。
また光吸収層の保護、流滴性の付与などの目的で光吸収層上に保護層を形成してもよい。保護層は、例えば０．０５ｍｍ厚のポリ塩化ビニルフィルムを光吸収層上に重ねて１２０〜１４０℃に加熱圧着することで形成することができる。
【００５８】
［用途］
本発明の光学フィルターの用途は特に限定されないが、例えば、液晶表示装置のブルーライトカットフィルターとして好ましく用いることができる。
また、本発明の一般式（１）で表される化合物が光学フィルターに好ましく用いられることは上述のとおりであるが、光学フィルター以外にも使用可能である。例えば、筆記用具、特にボールペンのインク用途、スタンプのインク用途、印刷用のインク用途、インクジェット方式のインク用途、衣類の染色用途、細胞の染色用途、血液の検出用途、蛍光色素、液晶ディスプレイや有機ＥＬディスプレイに用いるカラーフィルター用途、電気泳動方式などのディスプレイ用途、感圧、感熱、感温材料などのインジケーター用途、光記録材料用途、化粧品、着色レンズ用途、カラーコンタクトレンズ用途、染毛剤用途などが挙げられる。
【実施例】
【００５９】
以下に、実施例に基づき本発明についてさらに詳細に説明する。なお、本発明がこれにより限定して解釈されるものではない。以下の実施例において組成を表す「部」及び「％」は、特に断らない限り質量基準である。
【００６０】
＜合成例１：化合物（Ｐ９）の合成＞
エチルオーラミン（クロライド塩）の混合物１（Ｋａｎｔｉｌａｌ  Ｓａｎｇｈｖｉ＆Ｃｏ製、商品名ＥＴＨＹＬ  ＡＵＲＡＭＩＮＥ）８．０ｇを水６４０ｍｌに２５℃で懸濁させ、内温６４℃に加熱して１５分間撹拌した。得られた懸濁液の熱時ろ過を行い、ろ液を内温４０℃となるよう冷却した。このろ液を、ドデシルスルホナトフェノキシベンゼンスルホネートナトリウム塩水溶液（４６％水溶液、ハイケム社製）１６ｇと水１６０ｍｌの混合溶液中に、２５℃で、撹拌しながら、滴下した。２５℃で、３０分間撹拌して、得られた固体を遠心分離処理（３０００ｒｐｍ（ｒｅｖｏｌｕｔｉｏｎ  ｐｅｒ  ｍｉｎｕｔｅ）、１５分間）により単離し、水で洗浄し、乾燥させ、本発明の化合物（Ｐ９）を含む混合物２を８．６ｇ得た。
【００６１】
得られた化合物（Ｐ９）を含む混合物２の分析結果を以下に示す。
黄色粉体。融点１４１℃。極大吸収波長４３７ｎｍ（溶媒；メタノール）。モル吸光係数４，６０００。
Ｈ−ＮＭＲ（ＣＤＣｌ３）  δ０．７−０．９（ｍ）、１．０−１．３（ｍ）、３．２−３．５（ｍ）、６．２５（ｄ、Ｊ＝１３Ｈｚ）、６．５６（ｄ、Ｊ＝１３Ｈｚ）、６．６２（ｄ、Ｊ＝１０Ｈｚ）、６．７２（ｄ、Ｊ＝１１Ｈｚ）、６．９１（ｍ）、７．２１（ｄ、Ｊ＝１０Ｈｚ）、７．５０（ｄ、Ｊ＝１０Ｈｚ）、７．７２（ｄ、Ｊ＝１１Ｈｚ）、９．６−９．９（ｍ）
【００６２】
以下に混合物１及び２の組成を示す。
【００６３】
（混合物１の組成）
下記式（Ｏ１）で表される化合物        ８０質量％
下記式（Ｏ１−２）で表される化合物    １９質量％
下記式（Ｏ１−３）で表される化合物      １質量％
【００６４】
【化１４】
2019082510.tif 000015
【００６５】
（混合物２の組成）
下記式（Ｐ９）で表される化合物        ７３質量％
下記式（Ｐ９−２）で表される化合物    ２５質量％
下記式（Ｐ９−３）で表される化合物      ２質量％
【００６６】
【化１５】
2019082510.tif 000016
【００６７】
＜合成例２：化合物（Ｐ３）の合成＞
５．０ｇの上記混合物１を水４００ｍｌに２５℃で懸濁させ、内温６４℃に加熱して１５分間撹拌した。得られた懸濁液の熱時ろ過を行い、ろ液を内温４０℃となるよう冷却した。このろ液を、ドデシルベンゼンスルホネートナトリウム塩水溶液（６２％水溶液、東京化成製）７．８ｇと水１００ｍｌの混合溶液中に、２５℃で、撹拌しながら、滴下した。２５℃で、３０分間撹拌して、得られた固体を遠心分離処理（３０００ｒｐｍ、１５分間）により単離し、水で洗浄し、乾燥させ、本発明の化合物（Ｐ３）を含む混合物３を４．２ｇ得た。
【００６８】
得られた化合物（Ｐ３）を含む混合物３の分析結果を以下に示す。
黄色粉体。融点１５０℃。極大吸収波長４３７ｎｍ（溶媒；メタノール）。モル吸光係数４，８０００。
Ｈ−ＮＭＲ（ＣＤＣｌ３）  δ０．９（ｔ、Ｊ＝１３Ｈｚ）、１．０−１．３（ｍ）、２．６（ｍ）、３．２−３．５（ｍ）、６．７２（ｄ、Ｊ＝１１Ｈｚ）、６．９１（ｍ）、７．２１（ｄ、Ｊ＝１０Ｈｚ）、７．２５（ｄ、Ｊ＝１０Ｈｚ）、７．３５（ｄ、Ｊ＝１１Ｈｚ）
【００６９】
以下に混合物３の組成を示す。
【００７０】
（混合物３の組成）
下記式（Ｐ３）で表される化合物        ７８質量％
下記式（Ｐ３−２）で表される化合物    ２０質量％
下記式（Ｐ３−３）で表される化合物      ２質量％
【００７１】
【化１６】
2019082510.tif 000017
【００７２】
＜実施例１Ａ＞
混合物２を用いて、光学フィルターを作成した。より詳細には、以下に示した組成１で各成分を混合しよく撹拌してから、ろ過後、金属の支持体上に流延法により塗布して製膜後剥離し、目的とする光学フィルター１Ａを得た。光学フィルター１Ａの乾燥膜厚は０．０５ｍｍであった。
流延法の詳細を以下に示す。
３０℃に温度調整された組成１の組成物を、支持体上に流延して流延膜を得た。支持体は、ステンレス製の無端のベルトである。流延膜に対して、形成直後から１００℃の温風をあてて乾燥し、形成してから１２０秒後に、１５０Ｎ／ｍの剥離張力で流延膜を支持体から剥離し、光学フィルター用材料を長尺に形成した。剥離位置における支持体の温度は１０℃とした。剥離時おける流延膜の残留溶媒量は１００質量％であった。剥離した光学フィルター用材料を、搬送路に配した多数のロールにより長手方向における張力を１００Ｎ／ｍにした状態で搬送しながら、乾燥した。乾燥は、８０℃に設定された第１乾燥ゾーンを５分間搬送させた後、さらに１２０℃に設定された第２乾燥ゾーンにおいて１０分間搬送させることにより、行った。乾燥後、光学フィルター用材料をロール状に巻き取ることにより、光学フィルター用材料ロールを得た。光学フィルター用材料の幅は１．５ｍ、光学フィルター用材料ロールにおける巻長は２０００ｍであった。巻き取り時の光学フィルター用材料の残留溶媒量は０．３％であった。得られた光学フィルター用材料をけん化することにより、光学フィルターを製造した。
【００７３】
組成１：
ＴＡＣ（三酢酸セルロース）        １７０質量部
ＴＰＰ（トリフェニルホスフェイト）  １０質量部
メチレンクロリド                  ８００質量部
メタノール                        １６０質量部
混合物２                              ２質量部
【００７４】
なお、組成１で用いたＴＡＣは、アシル基置換度が２．８６、粘度平均重合度が３２０、重量平均分子量１０００００であった。
【００７５】
＜実施例１Ｂ＞
得られる光学フィルターの乾燥膜厚を０．１０ｍｍとした以外は実施例１Ａと同様にして、光学フィルター１Ｂを得た。
【００７６】
＜実施例１Ｃ＞
得られる光学フィルターの乾燥膜厚を０．１９ｍｍとした以外は実施例１Ａと同様にして、光学フィルター１Ｃを得た。
【００７７】
＜実施例２Ａ＞
光学フィルターの作成に用いる組成物の組成を組成１に代えて以下に示した組成２とした以外は、実施例１Ａと同様にして、光学フィルター２Ａを得た。
【００７８】
組成２：
ＤＡＣ（二酢酸セルロース）        １７０質量部
ＤＥＰ（ジエチルフタレート）        １０質量部
メチレンクロリド                  ８００質量部
メタノール                        １６０質量部
混合物２                              ２質量部
【００７９】
なお、組成２で用いたＤＡＣは、アシル基置換度が２．７９、粘度平均重合度が３１０、重量平均分子量１０００００であった。
【００８０】
＜実施例２Ｂ＞
得られる光学フィルターの乾燥膜厚を０．１０ｍｍとした以外は実施例２Ａと同様にして、光学フィルター２Ｂを得た。
【００８１】
＜実施例２Ｃ＞
得られる光学フィルターの乾燥膜厚を０．１９ｍｍとした以外は実施例２Ａと同様にして、光学フィルター２Ｃを得た。
【００８２】
＜実施例３Ａ＞
光学フィルターの作成に用いる組成物の組成を組成１に代えて以下に示した組成３とし、前述の流延法において得られた光学フィルター用材料をけん化しなかったこと以外は、実施例１Ａと同様にして、光学フィルター３Ａを得た。
【００８３】
組成３：
ＰＣ（ポリカーボネート（三菱ガス（株）製、商品名：Ｅ−２０００））
１７０質量部
メチレンクロリド                              ８００質量部
混合物２                                          ２質量部
【００８４】
なお、組成３で用いたＰＣは、重量平均分子量１０００００であった。
【００８５】
＜実施例３Ｂ＞
得られる光学フィルターの乾燥膜厚を０．１０ｍｍとした以外は実施例３Ａと同様にして、光学フィルター３Ｂを得た。
【００８６】
＜実施例３Ｃ＞
得られる光学フィルターの乾燥膜厚を０．１９ｍｍとした以外は実施例３Ａと同様にして、光学フィルター３Ｃを得た。
【００８７】
＜実施例４Ａ＞
光学フィルターの作成に用いる「組成１」の組成物において、「混合物２」に代えて、「混合物３」を用いた以外は、実施例１Ａと同様にして、光学フィルター４Ａを得た。
【００８８】
＜実施例４Ｂ＞
得られる光学フィルターの乾燥膜厚を０．１０ｍｍとした以外は実施例４Ａと同様にして、光学フィルター４Ｂを得た。
【００８９】
＜実施例４Ｃ＞
得られる光学フィルターの乾燥膜厚を０．１９ｍｍとした以外は実施例４Ａと同様にして、光学フィルター４Ｃを得た。
【００９０】
＜実施例５Ａ＞
光学フィルターの作成に用いる「組成２」の組成物において、「混合物２」に代えて、「混合物３」を用いた以外は、実施例２Ａと同様にして、光学フィルター５Ａを得た。
【００９１】
＜実施例５Ｂ＞
得られる光学フィルターの乾燥膜厚を０．１０ｍｍとした以外は実施例５Ａと同様にして、光学フィルター５Ｂを得た。
【００９２】
＜実施例５Ｃ＞
得られる光学フィルターの乾燥膜厚を０．１９ｍｍとした以外は実施例５Ａと同様にして、光学フィルター５Ｃを得た。
【００９３】
＜実施例６Ａ＞
光学フィルターの作成に用いる「組成３」の組成物において、「混合物２」に代えて、「混合物３」を用いた以外は、実施例３Ａと同様にして、光学フィルター６Ａを得た。
【００９４】
＜実施例６Ｂ＞
得られる光学フィルターの乾燥膜厚を０．１０ｍｍとした以外は実施例６Ａと同様にして、光学フィルター６Ｂを得た。
【００９５】
＜実施例６Ｃ＞
得られる光学フィルターの乾燥膜厚を０．１９ｍｍとした以外は実施例６Ａと同様にして、光学フィルター６Ｃを得た。
【００９６】
＜比較例１ＲＡ＞
光学フィルターの作成に用いる「組成１」の組成物において、「混合物２」に代えて、「混合物１」を用いた以外は、実施例１Ａと同様にして、光学フィルター１ＲＡを得た。
【００９７】
＜比較例１ＲＢ＞
得られる光学フィルターの乾燥膜厚を０．１０ｍｍとした以外は比較例１ＲＡと同様にして、光学フィルター１ＲＢを得た。
【００９８】
＜比較例１ＲＣ＞
得られる光学フィルターの乾燥膜厚を０．１９ｍｍとした以外は比較例１ＲＡと同様にして、光学フィルター１ＲＣを得た。
【００９９】
＜比較例２ＲＡ＞
光学フィルターの作成に用いる「組成２」の組成物において、「混合物２」に代えて、「混合物１」を用いた以外は、実施例２Ａと同様にして、光学フィルター２ＲＡを得た。
【０１００】
＜比較例２ＲＢ＞
得られる光学フィルターの乾燥膜厚を０．１０ｍｍとした以外は比較例２ＲＡと同様にして、光学フィルター２ＲＢを得た。
【０１０１】
＜比較例２ＲＣ＞
得られる光学フィルターの乾燥膜厚を０．１９ｍｍとした以外は比較例２ＲＡと同様にして、光学フィルター２ＲＣを得た。
【０１０２】
＜比較例３ＲＡ＞
光学フィルターの作成に用いる「組成３」の組成物において、「混合物２」に代えて、「混合物１」を用いた以外は、実施例３Ａと同様にして、光学フィルター３ＲＡを得た。
【０１０３】
＜比較例３ＲＢ＞
得られる光学フィルターの乾燥膜厚を０．１０ｍｍとした以外は比較例３ＲＡと同様にして、光学フィルター３ＲＢを得た。
【０１０４】
＜比較例３ＲＣ＞
得られる光学フィルターの乾燥膜厚を０．１９ｍｍとした以外は比較例３ＲＡと同様にして、光学フィルター３ＲＣを得た。
【０１０５】
＜比較例４ＲＡ＞
光学フィルターの作成に用いる「組成１」の組成物において、「混合物２」に代えて、市販の色素である「Ｓｐｉｌｏｎ  Ｙｅｌｌｏｗ  Ｃ−２ＧＨ（保土ヶ谷化学（株）製）」を用いた以外は、実施例１Ａと同様にして、光学フィルター４ＲＡを得た。
【０１０６】
＜比較例４ＲＢ＞
得られる光学フィルターの乾燥膜厚を０．１０ｍｍとした以外は比較例４ＲＡと同様にして、光学フィルター４ＲＢを得た。
【０１０７】
＜比較例４ＲＣ＞
得られる光学フィルターの乾燥膜厚を０．１９ｍｍとした以外は比較例４ＲＡと同様にして、光学フィルター４ＲＣを得た。
【０１０８】
＜比較例５ＲＡ＞
光学フィルターの作成に用いる「組成２」の組成物において、「混合物２」に代えて、市販の色素である「Ｓｐｉｌｏｎ  Ｙｅｌｌｏｗ  Ｃ−２ＧＨ」（保土ヶ谷化学（株）製）を用いた以外は、実施例２Ａと同様にして、光学フィルター５ＲＡを得た。
【０１０９】
＜比較例５ＲＢ＞
得られる光学フィルターの乾燥膜厚を０．１０ｍｍとした以外は比較例５ＲＡと同様にして、光学フィルター５ＲＢを得た。
【０１１０】
＜比較例５ＲＣ＞
得られる光学フィルターの乾燥膜厚を０．１９ｍｍとした以外は比較例５ＲＡと同様にして、光学フィルター５ＲＣを得た。
【０１１１】
＜比較例６ＲＡ＞
光学フィルターの作成に用いる「組成３」の組成物において、「混合物２」に代えて、市販の色素である「Ｓｐｉｌｏｎ  Ｙｅｌｌｏｗ  Ｃ−２ＧＨ」（保土ヶ谷化学（株）製）を用いた以外は、実施例３Ａと同様にして、光学フィルター６ＲＡを得た。
【０１１２】
＜比較例６ＲＢ＞
得られる光学フィルターの乾燥膜厚を０．１０ｍｍとした以外は比較例６ＲＡと同様にして、光学フィルター６ＲＢを得た。
【０１１３】
＜比較例６ＲＣ＞
得られる光学フィルターの乾燥膜厚を０．１９ｍｍとした以外は比較例６ＲＡと同様にして、光学フィルター６ＲＣを得た。
【０１１４】
下記表１及び２に、各実施例及び比較例の光学フィルターについて、用いた色素及び樹脂、並びに乾燥膜厚を示す。
【０１１５】
【表１】
2019082510.tif 000018
【０１１６】
【表２】
2019082510.tif 000019
【０１１７】
＜評価＞
【０１１８】
（色素の溶解度）
色素である混合物１〜３、及びＳｐｉｌｏｎ  Ｙｅｌｌｏｗ  Ｃ−２ＧＨについて、２５℃で、クロロホルムに対する溶解度を測定した。結果を表３に示す。
【０１１９】
【表３】
2019082510.tif 000020
【０１２０】
上記表３より、本発明の化合物（Ｐ９）を含む混合物２及び本発明の化合物（Ｐ３）を含む混合物３は、有機溶剤に対する溶解度が高いことが分かった。
【０１２１】
（ヘイズ）
各実施例及び比較例で作製した光学フィルターのうち、厚さ０．０５ｍｍの光学フィルター（実施例１Ａ、実施例２Ａ、実施例３Ａ、実施例４Ａ、実施例５Ａ、実施例６Ａ、比較例１ＲＡ、比較例２ＲＡ、比較例３ＲＡ、比較例４ＲＡ、比較例５ＲＡ、比較例６ＲＡ）について、日本電色工業（株）製のヘーズメーターＮＤＨ２０００を用いてヘイズを測定した。測定は２５℃で行った。
【０１２２】
（ブルーライトカット性能）
各実施例及び比較例で作製した光学フィルターのうち、厚さ０．０５ｍｍの光学フィルター（実施例１Ａ、実施例２Ａ、実施例３Ａ、実施例４Ａ、実施例５Ａ、実施例６Ａ、比較例１ＲＡ、比較例２ＲＡ、比較例３ＲＡ、比較例４ＲＡ、比較例５ＲＡ、比較例６ＲＡ）について、ブルーライトカットフィルターとして液晶ディスプレイ（Ｄｅｌｌ社製、商品名Ｅ１９１６Ｈ）にとりつけた際のブルーライトカット性能を評価した。具体的には、評価モニター２名が、光学フィルターが装着されたディスプレイを３時間連続して眺めた後で、以下の基準で評価した。
Ａ：目の疲労感が感じられない。
Ｂ：目の疲労感が感じられる。
その結果、評価モニターのいずれも、実施例１Ａ、実施例２Ａ、実施例３Ａ、実施例４Ａ、実施例５Ａ、実施例６Ａの光学フィルターを装着したディスプレイでは目の疲労感が感じられない（Ａ）と評価した。一方、比較例１ＲＡ、比較例２ＲＡ、比較例３ＲＡ、比較例４ＲＡ、比較例５ＲＡ、比較例６ＲＡの光学フィルターが装着されたディスプレイの場合には目の疲労感が感じられる（Ｂ）と評価した。
【０１２３】
（耐熱性）
耐熱性は、５０℃における強制経時試験を施した後に、ヘイズとブルーライトカット性能を測定することで評価した。具体的には以下のように評価した。
各実施例及び比較例で作製した光学フィルターのうち、厚さ０．０５ｍｍのフィルター（実施例１Ａ、実施例２Ａ、実施例３Ａ、実施例４Ａ、実施例５Ａ、実施例６Ａ、比較例１ＲＡ、比較例２ＲＡ、比較例３ＲＡ、比較例４ＲＡ、比較例５ＲＡ、比較例６ＲＡ）について、５０℃における強制経時試験を施した後、上記と同様にしてヘイズを測定した。結果を表４に示す。
また、上記光学フィルターについて、５０℃における強制経時試験を施した後、上記と同様にしてブルーライトカット性能を評価した。結果を表４に示す。
なお、「５０℃における強制経時試験」とは、光学フィルターを５０℃に加熱したオーブンに入れて３００時間経時させることを示す。
【０１２４】
【表４】
2019082510.tif 000021
【０１２５】
表４に示すように、実施例１Ａ、実施例２Ａ、実施例３Ａ、実施例４Ａ、実施例５Ａ、実施例６Ａの光学フィルターはヘイズが低く、均一な膜が得られ、ブルーライトカット性能に優れた光学フィルターであることが分かった。また、５０℃での強制経時試験後においても、ヘイズの上昇が抑えられ、ブルーライトカット性能の低下が見られず、耐熱性に優れた光学フィルターであることが分かった。
一方、比較例１ＲＡ、比較例２ＲＡ、比較例３ＲＡの光学フィルターは、ヘイズが高く、不均一な膜となった。これは、使用している色素の有機溶剤への溶解性の低さに起因するものと推察される。また、５０℃での強制経時試験を行ったところ、ヘイズが５．２％となり、ブルーライトカットフィルターとしての性能が低下することが分かった。比較例４ＲＡ、比較例５ＲＡ、比較例６ＲＡの光学フィルターは５０℃での強制経時試験を行ったところ、ヘイズが８．７％となり、ブルーライトカットフィルターとしての性能が低下することが分かった。
【０１２６】
なお、実施例１Ｃ、実施例２Ｃ、実施例３Ｃの厚さ０．１９ｍｍの光学フィルターを、ブルーライト感光性材料の製造及び加工場におけるセーフライトとして使用した。通常の条件で１年間使用しても、使用前後でブルーライトカットフィルターとしての性能低下が見られないことが確認された。